"支持体上に、無色ないし淡色の電子供与性ロイコ染料及び電子受容性顕色剤を含有する感熱記録層を設けた感熱記録体において、該支持体が飽和脂肪酸アミドを含有し、該感熱記録層が電子受容性顕色剤として下記一般式化1式中、R3は、それぞれ独立して、水素原子、ハロゲン原子、炭素数が1~6のアルキル基又はアルケニル基を表し、oは、それぞれ独立して、0~4の整数を表し、pは1~11の整数を表し、R4は、それぞれ独立して、エーテル結合を有してもよい炭素数1~12の飽和若しくは不飽和の直鎖若しくは分枝の炭化水素基、下記一般式式中、R5はメチレン基又はエチレン基を表す。で表される置換フェニレン基、又は下記一般式式中、R6は水素原子又は炭素数が1~4のアルキル基を表す。で表される2価基を表す。で表されるジフェニルスルホン架橋型化合物を含有し、該支持体の密度が0.95g/cm3以下であることを特徴とする感熱記録体。前記支持体の密度が0.60~0.85g/cm3である請求項1に記載の感熱記録体。前記飽和脂肪酸アミドが飽和脂肪酸モノアミドである請求項1又は2に記載の感熱記録体。前記飽和脂肪酸モノアミドが直鎖飽和脂肪酸モノアミドである請求項3に記載の感熱記録体。前記支持体と感熱記録層との間に下塗り層を設けない請求項1~4のいずれか一項に記載の感熱記録体。一般に低密度化剤を用いて低密度化した原紙低密度紙は、裏面に印刷した場合に表面にその印刷が映ること印刷裏抜けが少ないことや、支持体の熱伝導性が低下するため発色感度が向上する等の利点があるため、感熱記録体の支持体にこのような低密度紙を用いることは、このような観点からは好ましいといえる。しかし、支持体に低密度化した原紙低密度紙を用いた場合、紙力即ち、紙自体の強度が低下し、かつ表面の平滑度が低下する傾向にあるため、支持体として低密度紙を用いた感熱記録体は、画質が低下したり、印刷時にピッキングなどのトラブルが発生することがある。画質の低下は、感熱記録体に印字する場合に、印字されない部分が生じる印字ムラに起因する問題であり、紙の平滑性が劣るためにプリンターヘッドとの密着性が劣ることが原因で引き起こされると考えられている。また、ピッキングは、印刷時に発生する紙の毛羽立ちや紙剥けのことをいい、紙面や塗工層の強度表面強度ともいえるが、塗工面へのインキの粘着力よりも弱いことが原因で引き起こされると考えられている。そのため十分な画質や一般印刷適性を確保するために、一般に感熱記録体の支持体低密度紙と感熱記録層との間に下塗り層を設けることが行われている特許文献2等。本発明は、低密度化した原紙嵩高紙を支持体として用いて、印字濃度、印刷裏抜け防止性、画質及び耐ピッキング性、耐水性、耐可塑剤性に優れた感熱記録体を提供することを目的とする。本願発明の感熱記録体の支持体は、飽和脂肪酸アミドを用いて低密度化したものである。この飽和脂肪酸アミド、特に飽和脂肪酸モノアミドは感熱記録体における増感剤に類似する構造を持つため、支持体中に飽和脂肪酸アミドを含有することにより、感熱記録層に含有する顕色剤の発色反応を促進する働きがあるものと推測されている。本発明者らは、飽和脂肪酸アミドを含有させて低密度化させた支持体を用いた感熱記録体において、感熱記録層に含有させる顕色剤を検討した結果、特定の顕色剤を用いた場合には、印字濃度、耐水性、耐可塑剤性が特に優れることがあることを見出した後記の実施例参照。これは、支持体中に含有させた飽和脂肪酸アミドが、感熱記録層に含まれる顕色剤の中でも特定の顕色剤に対して、強く発色反応を促進する働きがあるためであると考えられる。即ち、本発明は、支持体上に、無色ないし淡色の電子供与性ロイコ染料及び電子受容性顕色剤を含有する感熱記録層を設けた感熱記録体において、該支持体が飽和脂肪酸アミドを含有し、該感熱記録層が電子受容性顕色剤として下記一般式化1式中、R3は、それぞれ独立して、水素原子、ハロゲン原子、炭素数が1~6のアルキル基又はアルケニル基を表し、oは、それぞれ独立して、0~4の整数を表し、pは1~11の整数を表し、R4は、それぞれ独立して、エーテル結合を有してもよい炭素数1~12の飽和若しくは不飽和の直鎖若しくは分枝の炭化水素基、下記一般式式中、R5はメチレン基又はエチレン基を表す。で表される置換フェニレン基、又は下記一般式式中、R6は水素原子又は炭素数が1~4のアルキル基を表す。で表される2価基を表す。で表されるジフェニルスルホン架橋型化合物を含有し、該支持体の密度が0.95g/cm3以下であることを特徴とする感熱記録体である。本発明の感熱記録体の支持体に含有させた飽和脂肪酸アミドは、本発明の感熱記録層に含有させた顕色剤に対して強く発色反応を促進するため、感熱記録体の印字濃度、耐水性、耐可塑剤性は極めて優れている。本発明の感熱記録体の支持体は、飽和脂肪酸アミドを含有させて低密度化させた支持体であるため、飽和脂肪酸アミドが有するアミド基が、支持体を構成するセルロース繊維や支持体に塗工する塗工液中のバインダーや顔料などと結合を形成し、繊維間結合力の低下抑制や塗工層の膜強度の向上、塗工層と支持体の接着強化などの作用を有するため、他の低密度化剤を含有させて低密度化させた原紙を支持体に用いた場合に比べて、画質や一般印刷適性印刷時の耐ピッキング性などに優れている。更に、本願発明の感熱記録体は、この下塗り層を設けない場合においても十分な画質や一般印刷適性を確保することができる。本発明で用いる支持体は飽和脂肪酸アミドを含有する。脂肪酸アミドを構成する脂肪酸には、ラウリル酸、パルミチン酸、ステアリン酸、ベヘン酸などの飽和脂肪酸と、オレイン酸やリノール酸などの不飽和脂肪酸とが含まれるが、本願発明では飽和脂肪酸即ち、脂肪酸アミドを構成する脂肪酸が飽和脂肪酸である脂肪酸アミドを用いる。支持体に、飽和脂肪酸アミドを用いると、感熱記録体の発色感度や画質が優れる。また、これらの飽和脂肪酸の中で、炭素数が12~22、好ましくは16~18の直鎖状飽和脂肪酸が好ましい。またこの飽和脂肪酸アミドを構成するアミンはモノアミン、ポリアミン、ポリアルキレンイミン等のいずれでもよいが、好ましくはモノアミン又はポリアミン、より好ましくはモノアミンである。飽和脂肪酸モノアミドとしては、ラウリル酸モノアミド、パルミチン酸モノアミド、ステアリン酸モノアミド、ベヘン酸モノアミドなどが挙げられる。飽和脂肪酸ポリアミドとしては、例えば、ラウリル酸ポリアミド、パルミチン酸ポリアミド、ステアリン酸ポリアミド、ベヘン酸ポリアミドなどが挙げられるが、好ましくは飽和脂肪酸ジアミドである。これらの飽和脂肪酸アミドは、単独で使用しても2種類以上を混合して使用してもよい。また、上記課題に対する所望の効果を阻害しない範囲で、必要に応じて本願発明の飽和脂肪酸アミド以外の脂肪酸アミド不飽和脂肪酸アミド及び本願発明の飽和脂肪酸アミド以外の飽和脂肪酸アミドを含むが、主に不飽和脂肪酸アミドである。を併用してもよい。本発明においては、本願発明の飽和脂肪酸アミド及び本願発明の飽和脂肪酸アミド以外の脂肪酸アミドの合計のうち、本願発明の飽和脂肪酸アミドが50重量以上であることが好ましく、70重量以上であることがより好ましく、90重量以上であることが特に好ましい。また、本発明においては、使用する飽和脂肪酸アミドの合計のうち、本願発明の飽和脂肪酸モノアミドが50重量以上であることが好ましく、70重量以上であることがより好ましい。支持体中の本願発明の飽和脂肪酸アミドの含有量は、所望する効果が得られる範囲で適宜調整可能であるが、嵩高効果と表面強度のバランスが良好であるため、支持体中の対パルプあたり好ましくは0.1~1重量である。本願発明の飽和脂肪酸アミドの含有量が0.1重量以上であると、十分な嵩高効果が得られやすい。また、本願発明の飽和脂肪酸アミドの含有量が1重量以下であると、紙力低下による印刷時のピッキングなどのトラブル発生や、表面の平滑度の低下による感熱記録体の画質低下などが起こりにくい。本願発明の飽和脂肪酸アミドは、通常乳化分散したエマルジョンとして用いられる。このエマルジョンは、例えば、飽和脂肪酸アミドを熱水と乳化剤と共にホモミキサー等の乳化装置に入れ、乳化時に溶融温度以上にして熱溶融させ、乳化分散することにより得られる。乳化剤の種類と添加量、乳化時の撹拌強度、乳化時間などを適宜調節して、良好な粒度分布を持つエマルジョン粒子が得られる。乳化剤は、アニオン性、カチオン性、ノニオン性、両性、から選ばれる1種類又は2種類以上を組み合わせて使用される。このエマルジョン粒子は、粒子径が小さい方が添加量に対する嵩高効果が大きく、支持体の紙力低下が発生しにくいので好ましい。レーザー回折散乱法で測定したエマルジョン粒子の平均粒子径は通常0.3~20μm程度である。本発明で用いる支持体は、化学パルプ、未晒クラフトパルプ、広葉樹の晒クラフトパルプ等、機械パルプグランドパルプGP、リファイナグランドパルプRGP、セミケミカルパルプSCP、ケミグランドパルプCGP、サーモメカニカルパルプTMP等、非木材パルプなどのパルプであり、支持体に要求される品質に応じて、適宜配合することができる。本発明において、白色度や不透明度を向上させるために、支持体に填料を添加することが望ましい。填料の添加量は特に制限されるものではないが、支持体の灰分として2~20になるように調整して添加することが望ましい。なお、支持体の灰分が20を超えるとパルプ繊維の絡み合いが阻害されるため、十分な強度が得られなくなる恐れがある。支持体の灰分はJISP8251に準じて測定される。本発明において、必要に応じて支持体に、通常抄紙工程で使用される薬品類、例えば紙力増強剤、サイズ剤、消泡剤、着色剤などを添加することができる。本発明において、支持体の抄紙方法は特に限定されるものではなく、トップワイヤーなどを含む長網マシン、円網マシン、この両者の併用マシンなどを用いることができる。また、抄紙方法としては、酸性抄紙、中性抄紙方式から適宜選択することができ、特に限定されるものではない。さらに、サイズプレス、プレメタリングサイズプレス、ゲートロールコーターなどを使用して、表面の平滑性と支持体の白色度を高める顔料、表面強度を高める水溶性高分子物質又は疎水性高分子のエマルジョン等、吸水抵抗性を付与する表面サイズ剤などを含む塗液を支持体に含浸させあるいは塗工してもよい。水溶性高分子物質又は疎水性高分子のエマルジョン等の具体例としては、例えば、澱粉、酵素変性澱粉、熱化学変性澱粉、酸化澱粉、エステル化澱粉、エーテル化澱粉例えば、ヒドロキシエチル化澱粉など、カチオン化澱粉などの澱粉類、ポリビニルアルコール、完全ケン化ポリビニルアルコール、部分ケン化ポリビニルアルコール、カルボキシル変性ポリビニルアルコール、シラノール変性ポリビニルアルコール、カチオン変性ポリビニルアルコール、末端アルキル変性ポリビニルアルコールなどのポリビニルアルコール類、ポリアクリルアミド、カチオン性ポリアクリルアミド、アニオン性ポリアクリルアミド、両性ポリアクリルアミドなどのポリアクリルアミド類等の水溶性高分子、スチレンブタジエン共重合体、ポリ酢酸ビニル、塩化ビニル-酢酸ビニル共重合体、ポリ塩化ビニル、ポリ塩化ビニリデン、ポリアクリル酸エステル等の疎水性高分子のエマルジョンなどが挙げられる。これらは、単独、又は2種類以上混合して用いられる。表面サイズ剤としては、スチレン-マレイン酸系共重合体樹脂、スチレン-アクリル酸系共重合体樹脂、α-オレフィン-マレイン酸系共重合体樹脂、アクリル酸エステル-アクリル酸系共重合体樹脂、カチオン性サイズ剤、アルキルケテンダイマー系サイズ剤などが挙げられるがこれらに制限されるものではない。好ましくはアルキルケテンダイマー系サイズ剤である。塗工液には必要に応じて、分散剤、可塑剤、pH調製剤、消泡剤、保水剤、防腐剤、接着剤、着色染料、紫外線防止剤等の各種助剤を適宜配合してもよい。塗工液の固形分濃度は、組成や塗工方式等により適宜調整されるが、通常5~15重量程度であり、乾燥塗工量は0.1~3.0g/cm2である。本願発明で用いる支持体である原紙は低密度化剤である飽和脂肪酸アミドを含有するため、この原紙は低密度化されることができる低密度紙。しかしながら、支持体が飽和脂肪酸アミドを含有する場合であっても、感熱記録体に要求される品質などに応じて、例えば、支持体をカレンダー処理するなどの製造条件を調整することで、より高密度化又はより低密度化することもできる。本願の低密度紙の密度は0.95g/cm3以下であり、好ましくは0.60~0.85g/cm3、より好ましくは0.65~0.85g/cm3、特に0.65g/cm3以上で0.85g/cm3未満である。この密度はJISP8118で測定する。本発明の感熱記録体は、支持体上に感熱記録層を有する。以下、感熱記録層及びその他の塗工層で使用される各種材料を例示するが、顔料、バインダー、架橋剤などはこれらの材料は上記課題に対する所望の効果を阻害しない範囲で、各塗工層に使用することができる。本発明に使用するロイコ染料としては、従来の感圧あるいは感熱記録紙分野で公知のものは全て使用可能であり、特に制限されるものではないが、トリフェニルメタン系化合物、フルオラン系化合物、フルオレン系化合物、ジビニル系化合物等が好ましい。以下に代表的な無色ないし淡色の染料染料前駆体の具体例を示す。また、これらの染料前駆体は単独又は2種以上混合して使用してもよい。<トリフェニルメタン系ロイコ染料>3,3-ビスp-ジメチルアミノフェニル-6-ジメチルアミノフタリド別名クリスタルバイオレットラクトン、3,3-ビスp-ジメチルアミノフェニルフタリド別名マラカイトグリーンラクトン<フルオラン系ロイコ染料>3-ジエチルアミノ-6-メチルフルオラン、3-ジエチルアミノ-6-メチル-7-アニリノフルオラン、3-ジエチルアミノ-6-メチル-7-o,p-ジメチルアニリノフルオラン、3-ジエチルアミノ-6-メチル-7-クロロフルオラン、3-ジエチルアミノ-6-メチル-7-m-トリフルオロメチルアニリノフルオラン、3-ジエチルアミノ-6-メチル-7-o-クロロアニリノフルオラン、3-ジエチルアミノ-6-メチル-7-p-クロロアニリノフルオラン、3-ジエチルアミノ-6-メチル-7-o-フルオロアニリノフルオラン、3-ジエチルアミノ-6-メチル-7-m-メチルアニリノフルオラン、3-ジエチルアミノ-6-メチル-7-n-オクチルアニリノフルオラン、3-ジエチルアミノ-6-メチル-7-n-オクチルアミノフルオラン、3-ジエチルアミノ-6-メチル-7-ベンジルアミノフルオラン、3-ジエチルアミノ-6-メチル-7-ジベンジルアミノフルオラン、3-ジエチルアミノ-6-クロロ-7-メチルフルオラン、3-ジエチルアミノ-6-クロロ-7-アニリノフルオラン、3-ジエチルアミノ-6-クロロ-7-p-メチルアニリノフルオラン、3-ジエチルアミノ-6-エトキシエチル-7-アニリノフルオラン、3-ジエチルアミノ-7-メチルフルオラン、3-ジエチルアミノ-7-クロロフルオラン、3-ジエチルアミノ-7-m-トリフルオロメチルアニリノフルオラン、3-ジエチルアミノ-7-o-クロロアニリノフルオラン、3-ジエチルアミノ-7-p-クロロアニリノフルオラン、3-ジエチルアミノ-7-o-フルオロアニリノフルオラン、3-ジエチルアミノ-ベンゾaフルオラン、3-ジエチルアミノ-ベンゾcフルオラン、3-ジブチルアミノ-6-メチル-フルオラン、3-ジブチルアミノ-6-メチル-7-アニリノフルオラン、3-ジブチルアミノ-6-メチル-7-o,p-ジメチルアニリノフルオラン、3-ジブチルアミノ-6-メチル-7-o-クロロアニリノフルオラン、3-ジブチルアミノ-6-メチル-7-p-クロロアニリノフルオラン、3-ジブチルアミノ-6-メチル-7-o-フルオロアニリノフルオラン、3-ジブチルアミノ-6-メチル-7-m-トリフルオロメチルアニリノフルオラン、3-ジブチルアミノ-6-メチル-7-クロロフルオラン、3-ジブチルアミノ-6-エトキシエチル-7-アニリノフルオラン、3-ジブチルアミノ-6-クロロ-7-アニリノフルオラン、3-ジブチルアミノ-6-メチル-7-p-メチルアニリノフルオラン、3-ジブチルアミノ-7-o-クロロアニリノフルオラン、3-ジブチルアミノ-7-o-フルオロアニリノフルオラン、3-ジ-n-ペンチルアミノ-6-メチル-7-アニリノフルオラン、3-ジ-n-ペンチルアミノ-6-メチル-7-p-クロロアニリノフルオラン、3-ジ-n-ペンチルアミノ-7-m-トリフルオロメチルアニリノフルオラン、3-ジ-n-ペンチルアミノ-6-クロロ-7-アニリノフルオラン、3-ジ-n-ペンチルアミノ-7-p-クロロアニリノフルオラン、3-ピロリジノ-6-メチル-7-アニリノフルオラン、3-ピペリジノ-6-メチル-7-アニリノフルオラン、3-N-メチル-N-プロピルアミノ-6-メチル-7-アニリノフルオラン、3-N-メチル-N-シクロヘキシルアミノ-6-メチル-7-アニリノフルオラン、3-N-エチル-N-シクロヘキシルアミノ-6-メチル-7-アニリノフルオラン、3-N-エチル-N-キシルアミノ-6-メチル-7-p-クロロアニリノフルオラン、3-N-エチル-p-トルイディノ-6-メチル-7-アニリノフルオラン、3-N-エチル-N-イソアミルアミノ-6-メチル-7-アニリノフルオラン、3-N-エチル-N-イソアミルアミノ-6-クロロ-7-アニリノフルオラン、3-N-エチル-N-テトラヒドロフルフリルアミノ-6-メチル-7-アニリノフルオラン、3-N-エチル-N-イソブチルアミノ-6-メチル-7-アニリノフルオラン、3-N-エチル-N-エトキシプロピルアミノ-6-メチル-7-アニリノフルオラン、3-シクロヘキシルアミノ-6-クロロフルオラン、2-4-オキサヘキシル-3-ジメチルアミノ-6-メチル-7-アニリノフルオラン、2-4-オキサヘキシル-3-ジエチルアミノ-6-メチル-7-アニリノフルオラン、2-4-オキサヘキシル-3-ジプロピルアミノ-6-メチル-7-アニリノフルオラン、2-メチル-6-p-p-ジメチルアミノフェニルアミノアニリノフルオラン、2-メトキシ-6-p-p-ジメチルアミノフェニルアミノアニリノフルオラン、2-クロロ-3-メチル-6-p-p-フェニルアミノフェニルアミノアニリノフルオラン、2-クロロ-6-p-p-ジメチルアミノフェニルアミノアニリノフルオラン、2-ニトロ-6-p-p-ジエチルアミノフェニルアミノアニリノフルオラン、2-アミノ-6-p-p-ジエチルアミノフェニルアミノアニリノフルオラン、2-ジエチルアミノ-6-p-p-ジエチルアミノフェニルアミノアニリノフルオラン、2-フェニル-6-メチル-6-p-p-フェニルアミノフェニルアミノアニリノフルオラン、2-ベンジル-6-p-p-フェニルアミノフェニルアミノアニリノフルオラン、2-ヒドロキシ-6-p-p-フェニルアミノフェニルアミノアニリノフルオラン、3-メチル-6-p-p-ジメチルアミノフェニルアミノアニリノフルオラン、3-ジエチルアミノ-6-p-p-ジエチルアミノフェニルアミノアニリノフルオラン、3-ジエチルアミノ-6-p-p-ジブチルアミノフェニルアミノアニリノフルオラン、2,4-ジメチル-6-4-ジメチルアミノアニリノ-フルオラン<フルオレン系ロイコ染料>3,6,6’-トリスジメチルアミノスピロフルオレン-9,3’-フタリド、3,6,6’-トリスジエチルアミノスピロフルオレン-9,3’-フタリド<ジビニル系ロイコ染料>3,3-ビス-2-p-ジメチルアミノフェニル-2-p-メトキシフェニルエテニル-4,5,6,7-テトラブロモフタリド、3,3-ビス-2-p-ジメチルアミノフェニル-2-p-メトキシフェニルエテニル-4,5,6,7-テトラクロロフタリド、3,3-ビス-1,1-ビス4-ピロリジノフェニルエチレン-2-イル-4,5,6,7-テトラブロモフタリド、3,3-ビス-1-4-メトキシフェニル-1-4-ピロリジノフェニルエチレン-2-イル-4,5,6,7-テトラクロロフタリド<その他>3-4-ジエチルアミノ-2-エトキシフェニル-3-1-エチル-2-メチルインドール-3-イル-4-アザフタリド、3-4-ジエチルアミノ-2-エトキシフェニル-3-1-オクチル-2-メチルインドール-3-イル-4-アザフタリド、3-4-シクロヘキシルエチルアミノ-2-メトキシフェニル-3-1-エチル-2-メチルインドール-3-イル-4-アザフタリド、3,3-ビス1-エチル-2-メチルインドール-3-イルフタリド、3,6-ビスジエチルアミノフルオラン-γ-3’-ニトロアニリノラクタム、3,6-ビスジエチルアミノフルオラン-γ-4’-ニトロアニリノラクタム、1,1-ビス-2’,2’,2,2-テトラキス-p-ジメチルアミノフェニル-エテニル-2,2-ジニトリルエタン、1,1-ビス-2’,2’,2,2-テトラキス-p-ジメチルアミノフェニル-エテニル-2-β-ナフトイルエタン、1,1-ビス-2’,2’,2,2-テトラキス-p-ジメチルアミノフェニル-エテニル-2,2-ジアセチルエタン、ビス-2,2,2’,2’-テトラキス-p-ジメチルアミノフェニル-エテニル-メチルマロン酸ジメチルエステル本発明において、ロイコ染料が3-ジ-n-ペンチルアミノ-6-メチル-7-アニリノフルオランまたは3-ジ-n-ブチルアミノ-6-メチル-7-アニリノフルオランから選ばれる少なくとも1種類であると、印字濃度、発色感度、白紙部の地色白色度が良好であるため好ましい。さらに3-ジ-n-ペンチルアミノ-6-メチル-7-アニリノフルオランおよび3-ジ-n-ブチルアミノ-6-メチル-7-アニリノフルオランを混合して使用すると、耐可塑剤性が良好であるため特に好ましい。本発明の感熱記録層はロイコ染料及び顕色剤を含有し、この顕色剤として下記一般式化1で表されるジフェニルスルホン架橋型化合物を含有する。ここで、R3は、それぞれ同じであっても異なってもよいが、好ましくは同一であり、水素原子、ハロゲン原子、炭素数が1~6のアルキル基又はアルケニル基、好ましくは水素原子を表す。このアルキル基又はアルケニル基は、炭素数が1~6のアルキル基又はアルケニル基であり、例えば、メチル基、エチル基、n-プロピル基、イソプロピル基、n-ブチル基、sec-ブチル基、tert-ブチル基、n-ペンチル基、イソペンチル基、ネオペンチル基、tert-ペンチル基、n-ヘキシル基、イソへキシル基、1-メチルペンチル基、2-メチルペンチル基、ビニル基、アリル基、イソプロペニル基、1-プロペニル基、2-ブテニル基、3-ブテニル基、1,3-ブタンジエニル基、2-メチル-2-プロペニル基等が挙げられる。また、ハロゲン原子としては塩素、臭素、フッ素又はヨウ素、好ましくは塩素又は臭素を表す。oは、それぞれ独立して、0~4、好ましくは0を表す。OH基及び-OR4O-基は、SO2基に対して、パラ位にあることが好ましい。pは1~11である。この化合物はpが1~11の混合物であることが好ましい。R4は、それぞれ同じであっても異なってもよいが、好ましくは同一である。R4としては、エーテル結合を有してもよい炭素数1~12、好ましくは3~7の飽和若しくは不飽和の、好ましくは飽和の、直鎖若しくは分枝の、好ましくは直鎖の炭化水素基であってもよい。このような炭化水素としては、ポリアルキレンオキシド鎖やアルキレン基、好ましくはポリアルキレンオキシド鎖が好ましい。ポリアルキレンオキシド鎖-OR4O-としては、-O-CaH2aO1~3-a=2~4、好ましくは2~3、より好ましくは2が挙げられる。アルキレン基としては、-CbH2b-bは任意の整数が挙げられる。またR4としては、下記一般式式中、R5はメチレン基又はエチレン基を表す。R5は互いにパラ位にあることが好ましい。で表される置換フェニレン基であってもよい。更に、R4としては、下記一般式式中、R6は水素原子又は炭素数が1~4のアルキル基、好ましくは水素原子を表す。で表される2価基を表す。であってもよい。R4としては、これらの中で、上記のエーテル結合を有してもよい炭素数1~12の飽和若しくは不飽和の直鎖若しくは分枝の炭化水素基が好ましい。このジフェニルスルホン架橋型化合物において、R4で表される基を具体的に示すと以下のものが挙げられる。メチレン基、エチレン基、トリメチレン基、テトラメチレン基、ペンタメチレン基、ヘキサメチレン基、ヘプタメチレン基、オクタメチレン基、ノナメチレン基、デカメチレン基、ウンデカメチレン基、ドデカメチレン基、メチルメチレン基、ジメチルメチレン基、メチルエチレン基、メチレンエチレン基、エチルエチレン基、1,2-ジメチルエチレン基、1-メチルトリメチレン基、1-メチルテトラメチレン基、1,3-ジメチルトリメチレン基、1-エチル-4-メチル-テトラメチレン基、ビニレン基、プロペニレン基、2-ブテニレン基、エチニレン基、2-ブチニレン基、1-ビニルエチレン基、エチレンオキシエチレン基、テトラメチレンオキシテトラメチレン基、エチレンオキシエチレンオキシエチレン基、エチレンオキシメチレンオキシエチレン基、1,3-ジオキサン-5,5-ビスメチレン基、1,2-キシリル基、1,3-キシリル基、1,4-キシリル基、2-ヒドロキシトリメチレン基、2-ヒドロキシ-2-メチルトリメチレン基、2-ヒドロキシ-2-エチルトリメチレン基、2-ヒドロキシ-2-プロピルトリメチレン基、2-ヒドロキシ-2-イソプロピルトリメチレン基、2-ヒドロキシ-2-ブチルトリメチレン基等が挙げられる。上記ジフェニルスルホン架橋型化合物は、置換基R3および/またはpの数が違う数種類のものを混合して使用してもよく、その含有比率は任意である。また混合する方法も粉体での混合、水等に分散した分散液の状態による混合、製造条件により複数の種類のジフェニルスルホン架橋型化合物を同時に生成含有させる方法など特に制限はない。一般式化1で表される化合物としては、例えば、4,4’-ビス4-4-4-ヒドロキシフェニルスルホニルフェノキシ-2-トランス-ブテニルオキシジフェニルスルホン;4,4’-ビス4-4-ヒドロキシフェニルスルホニルフェノキシ-4-ブチルオキシジフェニルスルホン;4,4’-ビス4-4-ヒドロキシフェニルスルホニルフェノキシ-3-プロピルオキシジフェニルスルホン;4,4’-ビス4-4-ヒドロキシフェニルスルホニルフェノキシ-2-エチルオキシジフェニルスルホン;4-4-4-ヒドロキシフェニルスルホニルフェノキシ-4-ブチルオキシ-4’-4-4-ヒドロキシフェニルスルフォニルフェノキシ-3-プロピルオキシジフェニルスルホン;4-4-4-ヒドロキシフェニルスルホニルフェノキシ-4-ブチルオキシ-4’-4-4-ヒドロキシフェニルスルフォニルフェノキシ-2-エチルオキシジフェニルスルホン;4-4-4-ヒドロキシフェニルスルホニルフェノキシ-3-プロピルオキシ-4’-4-4-ヒドロキシフェニルスルフォニルフェノキシ-2-エチルオキシジフェニルスルホン;4,4’-ビス4-4-ヒドロキシフェニルスルホニルフェノキシ-5-ペンチルオキシジフェニルスルホン;4,4’-ビス4-4-ヒドロキシフェニルスルホニルフェノキシ-6-ヘキシルオキシジフェニルスルホン;4-4-4-4-ヒドロキシフェニルスルホニルフェノキシ-2-トランス-ブテニルオキシ-4’-4-4-ヒドロキシフェニルスルホニルフェノキシ-4-ブチルオキシジフェニルスルホン;4-4-4-ヒドロキシフェニルスルホニルフェノキシ-2-トランス-ブテニルオキシ-4’-4-4-ヒドロキシフェニルスルホニルフェノキシ-3-プロピルオキシジフェニルスルホン;4-4-4-4-ヒドロキシフェニルスルホニルフェノキシ-2-トランス-ブテニルオキシ-4’-4-4-ヒドロキシフェニルスルホニルフェノキシ-2-エチルオキシジフェニルスルホン;1,4-ビス4-4-4-4-ヒドロキシフェニルスルホニルフェノキシ-2-トランス-ブテニルオキシフェニルスルホニルフェノキシ-シス-2-ブテン;1,4-ビス4-4-4-4-ヒドロキシフェニルスルホニルフェノキシ-2-トランス-ブテニルオキシフェニルスルホニルフェノキシ-トランス-2-ブテン;4,4’-ビス4-4-2-ヒドロキシフェニルスルホニルフェノキシブチルオキシジフェニルスルホン;4,4’-ビス4-2-4-ヒドロキシフェニルスルホニルフェノキシブチルオキシジフェニルスルホン;4,4’-ビス4-4-ヒドロキシフェニルスルホニルフェノキシ-2-エチレンオキシエトキシジフェニルスルホン;4,4’-ビス4-4-ヒドロキシフェニルスルホニルフェニル-1,4-フェニレンビスメチレンオキシジフェニルスルホン;4,4’-ビス4-4-ヒドロキシフェニルスルホニルフェニル-1,3-フェニレンビスメチレンオキシジフェニルスルホン;4,4’-ビス4-4-ヒドロキシフェニルスルホニルフェニル-1,2-フェニレンビスメチレンオキシジフェニルスルホン;2,2’-ビス4-4-4-4-ヒドロキシフェニルスルホニルフェノキシ-2-エチレンオキシエトキシフェニルスルホニルフェノキシジエチルエーテル;α,α’-ビス4-4-4-4-ヒドロキシフェニルスルホニルフェニル-1,4-フェニレンビスメチレンオキシフェニルスルホニルフェノキシ-p-キシレン;α,α’-ビス4-4-4-4-ヒドロキシフェニルスルホニルフェニル-1,3-フェニレンビスメチレンオキシフェニルスルホニルフェノキシ-m-キシレン;α,α’-ビス4-4-4-4-ヒドロキシフェニルスルホニルフェニル-1,2-フェニレンビスメチレンオキシフェニルスルホニルフェノキシ-o-キシレン;2,4’-ビス2-4-ヒドロキシフェニルスルホニルフェノキシ-2-エチレンオキシエトキシジフェニルスルホン;2,4’-ビス4-2-ヒドロキシフェニルスルホニルフェノキシ-2-エチレンオキシエトキシジフェニルスルホン;4,4’-ビス3,5-ジメチル-4-3,5-ジメチル-4-ヒドロキシフェニルスルホニルフェノキシ-2-エチレンオキシエトキシジフェニルスルホン;4,4’-ビス3-アリル-4-3-アリル-4-ヒドロキシフェニルスルホニルフェノキシ-2-エチレンオキシエトキシジフェニルスルホン;4,4’-ビス3,5-ジメチル-4-3,5-ジメチル-4-ヒドロキシフェニルスルホニルフェニル-1,4-フェニレンビスメチレンオキシジフェニルスルホン;4,4’-ビス3,5-ジメチル-4-3,5-ジメチル-4-ヒドロキシフェニルスルホニルフェニル-1,3-フェニレンビスメチレンオキシジフェニルスルホン;4,4’-ビス3,5-ジメチル-4-3,5-ジメチル-4-ヒドロキシフェニルスルホニルフェニル-1,2-フェニレンビスメチレンオキシジフェニルスルホン;4,4’-ビス3-アリル-4-3-アリル-4-ヒドロキシフェニルスルホニル1,4-フェニレンビスメチレンオキシジフェニルスルホン;4,4’-ビス3-アリル-4-3-アリル-4-ヒドロキシフェニルスルホニル1,3-フェニレンビスメチレンオキシジフェニルスルホン;4,4’-ビス3-アリル-4-3-アリル-4-ヒドロキシフェニルスルホニル1,2-フェニレンビスメチレンオキシジフェニルスルホン;4,4’-ビス4-4-ヒドロキシフェニルスルホニルフェノキシ-2-ヒドロキシプロピルオキシジフェニルスルホン;1,3-ビス4-4-4-4-ヒドロキシフェニルスルホニルフェノキシ-2-ヒドロキシプロピルオキシフェニルスルホニルフェノキシ-2-ヒドロキシプロパンが挙げられる。また、一般式化1で表される数種類のジフェニルスルホン架橋型化合物を混合して使用する場合に特に好ましい組成物は、R3が同一で、pの値のみが異なる2種以上を含有するものである。このような化合物であれば製法も簡便であり、原料の反応比率を変更することによりpの値の異なる化合物を、任意の含有比率で一度に合成することができる。これらのうち、特にp=1で表される化合物としては、例えば、1,3-ビス4-4-ヒドロキシフェニルスルホニルフェノキシ-2-ヒドロキシプロパン;1,1-ビス4-4-ヒドロキシフェニルスルホニルフェノキシメタン1,2-ビス4-4-ヒドロキシフェニルスルホニルフェノキシエタン;1,3-ビス4-4-ヒドロキシフェニルスルホニルフェノキシプロパン;1,4-ビス4-4-ヒドロキシフェニルスルホニルフェノキシブタン;1,5-ビス4-4-ヒドロキシフェニルスルホニルフェノキシペンタン;1,6-ビス4-4-ヒドロキシフェニルスルホニルフェノキシヘキサン;α,α’-ビス4-4-ヒドロキシフェニルスルホニルフェノキシ-p-キシレン;α,α’-ビス4-4-ヒドロキシフェニルスルホニルフェノキシ-m-キシレン;α,α’-ビス4-4-ヒドロキシフェニルスルホニルフェノキシ-o-キシレン;2,2’-ビス4-4-ヒドロキシフェニルスルホニルフェノキシジエチルエーテル;4,4’-ビス4-4-ヒドロキシフェニルスルホニルフェノキシジブチルエーテル;1,2-ビス4-4-ヒドロキシフェニルスルホニルフェノキシエチレン;1,4-ビス4-4-ヒドロキシフェニルスルホニルフェノキシ-2-ブテンが挙げられる例えば、特開平7-149713号、国際公開WO93/06074、WO95/33714号等参照。このような化合物は、例えば、日本曹達社製D90下式として入手可能である。本発明の感熱記録層が顕色剤として上記ジフェニルスルホン架橋型化合物を含有すると、印字濃度、耐水性、耐可塑剤性が特に良好となり、極めて優れた感熱記録体を得ることが可能となる。なお、本発明の感熱記録層は、必要に応じて、このジフェニルスルホン架橋型化合物以外の顕色剤、増感剤、バインダー、架橋剤、顔料、滑剤、安定剤等などを含んでもよい。上記ジフェニルスルホン架橋型化合物以外の顕色剤としては、従来の感圧あるいは感熱記録紙の分野で公知のものが使用可能であり、例えば、活性白土、アタパルジャイト、コロイダルシリカ、珪酸アルミニウムなどの無機酸性物質、4,4-イソプロピリデンジフェノール、1,1-ビス4-ヒドロキシフェニルシクロヘキサン、2,2-ビス4-ヒドロキシフェニル-4-メチルペンタン、4,4-ジヒドロキシジフェニルスルフィド、ヒドロキノンモノベンジルエーテル、4-ヒドロキシ安息香酸ベンジル、4,4-ジヒドロキシジフェニルスルホン、2,4-ジヒドロキシジフェニルスルホン、4-ヒドロキシ-4-イソプロポキシジフェニルスルホン、4-ヒドロキシ-4-n-プロポキシジフェニルスルホン、ビス3-アリル-4-ヒドロキシフェニルスルホン、4-ヒドロキシ-4-メチルジフェニルスルホン、4-ヒドロキシフェニル-4-ベンジルオキシフェニルスルホン、3,4-ジヒドロキシフェニル-4-メチルフェニルスルホン、1-[4-4-ヒドロキシフェニルスルホニルフェノキシ]-4-[4-4-イソプロポキシフェニルスルホニルフェノキシ]ブタン、特開平8-59603号公報記載のアミノベンゼンスルホンアミド誘導体、ビス4-ヒドロキシフェニルチオエトキシメタン、1,5-ジ4-ヒドロキシフェニルチオ-3-オキサペンタン、ビスp-ヒドロキシフェニル酢酸ブチル、ビスp-ヒドロキシフェニル酢酸メチル、1,1-ビス4-ヒドロキシフェニル-1-フェニルエタン、1,4-ビス[α-メチル-α-4-ヒドロキシフェニルエチル]ベンゼン、1,3-ビス[α-メチル-α-4-ヒドロキシフェニルエチル]ベンゼン、ジ4-ヒドロキシ-3-メチルフェニルスルフィド、2,2-チオビス3-tert-オクチルフェノール、2,2-チオビス4-tert-オクチルフェノール、WO02/081229号あるいは特開2002-301873号公報記載の化合物、またN,N-ジ-m-クロロフェニルチオウレア等のチオ尿素化合物、p-クロロ安息香酸、没食子酸ステアリル、ビス[4-n-オクチルオキシカルボニルアミノサリチル酸亜鉛]2水和物、4-[2-p-メトキシフェノキシエチルオキシ]サリチル酸、4-[3-p-トリルスルホニルプロピルオキシ]サリチル酸、5-[p-2-p-メトキシフェノキシエトキシクミル]サリチル酸の芳香族カルボン酸、及びこれらの芳香族カルボン酸の亜鉛、マグネシウム、アルミニウム、カルシウム、チタン、マンガン、スズ、ニッケル等の多価金属塩との塩、さらにはチオシアン酸亜鉛のアンチピリン錯体、テレフタルアルデヒド酸と他の芳香族カルボン酸との複合亜鉛塩等が挙げられる。これらの顕色剤は、単独又は2種以上混合して使用することもできる。1-[4-4-ヒドロキシフェニルスルホニルフェノキシ]-4-[4-4-イソプロポキシフェニルスルホニルフェノキシ]ブタンは、例えば、株式会社エーピーアイコーポレーション製商品名JKY-214として入手可能であり、WO02/081229号等に記載の化合物は、日本曹達株製商品名NKK-395、D-100として入手可能である。この他、特開平10-258577号公報記載の高級脂肪酸金属複塩や多価ヒドロキシ芳香族化合物などの金属キレート型発色成分を含有することもできる。本発明の感熱記録層が、上記ジフェニルスルホン架橋型化合物以外の顕色剤を含有する場合、当該ジフェニルスルホン架橋型化合物の含有量は、該感熱記録層中に含有させる全顕色剤ジフェニルスルホン架橋型化合物を含むの50重量以上が好ましく、より好ましくは90重量以上である。本発明に使用する増感剤としては、従来公知の増感剤を使用することができる。かかる増感剤としては、ステアリン酸アミド、パルミチン酸アミド等の脂肪酸アマイド、エチレンビスアミド、モンタン酸ワックス、ポリエチレンワックス、1,2-ジ-3-メチルフェノキシエタン、p-ベンジルビフェニル、β-ベンジルオキシナフタレン、4-ビフェニル-p-トリルエーテル、m-ターフェニル、1,2-ジフェノキシエタン、シュウ酸ジベンジル、シュウ酸ジp-クロロベンジル、シュウ酸ジp-メチルベンジル、テレフタル酸ジベンジル、p-ベンジルオキシ安息香酸ベンジル、ジ-p-トリルカーボネート、フェニル-α-ナフチルカーボネート、1,4-ジエトキシナフタレン、1-ヒドロキシ-2-ナフトエ酸フェニルエステル、o-キシレン-ビス-フェニルエーテル、4-m-メチルフェノキシメチルビフェニル、4,4’-エチレンジオキシ-ビス-安息香酸ジベンジルエステル、ジベンゾイルオキシメタン、1,2-ジ3-メチルフェノキシエチレン、ビス[2-4-メトキシ-フェノキシエチル]エーテル、p-ニトロ安息香酸メチル、p-トルエンスルホン酸フェニルなどを例示することができるが、特にこれらに制限されるものではない。これらの増感剤は、単独又は2種以上混合して使用してもよい。本発明に使用する顔料としては、カオリン、焼成カオリン、炭酸カルシウム、酸化アルミニウム、酸化チタン、炭酸マグネシウム、珪酸アルミニウム、珪酸マグネシウム、珪酸カルシウム、水酸化アルミニウム、シリカ等が挙げられ、要求品質に応じて併用することもできる。本発明に使用するバインダーとしては、完全ケン化ポリビニルアルコール、部分ケン化ポリビニルアルコール、アセトアセチル化ポリビニルアルコール、カルボキシ変性ポリビニルアルコール、アマイド変性ポリビニルアルコール、スルホン酸変性ポリビニルアルコール、ブチラール変性ポリビニルアルコール、オレフィン変性ポリビニルアルコール、ニトリル変性ポリビニルアルコール、ピロリドン変性ポリビニルアルコール、シリコーン変性ポリビニルアルコール、その他の変性ポリビニルアルコール、ヒドロキシエチルセルロース、メチルセルロース、エチルセルロース、カルボキシメチルセルロース、スチレン-無水マレイン酸共重合体、スチレン-ブタジエン共重合体並びにエチルセルロース、アセチルセルロースのようなセルロース誘導体、カゼイン、アラビヤゴム、酸化澱粉、エーテル化澱粉、ジアルデヒド澱粉、エステル化澱粉、ポリ塩化ビニル、ポリ酢酸ビニル、ポリアクリルアミド、ポリアクリル酸エステル、ポリビニルブチラール、ポリスチロース及びそれらの共重合体、ポリアミド樹脂、シリコーン樹脂、石油樹脂、テルペン樹脂、ケトン樹脂、クマロン樹脂などを例示することができる。これらの高分子物質は水、アルコール、ケトン類、エステル類、炭化水素などの溶剤に溶かして使用するほか、水又は他の媒体中に乳化又はペースト状に分散した状態で使用し、要求品質に応じて併用することもできる。本発明に使用する架橋剤としては、グリオキザール、メチロールメラミン、メラミンホルムアルデヒド樹脂、メラミン尿素樹脂、ポリアミンエピクロロヒドリン樹脂、ポリアミドエピクロロヒドリン樹脂、過硫酸カリウム、過硫酸アンモニウム、過硫酸ソーダ、塩化第二鉄、塩化マグネシウム、ホウ砂、ホウ酸、ミョウバン、塩化アンモニウムなどを例示することができる。本発明に使用する滑剤としては、ステアリン酸亜鉛、ステアリン酸カルシウム等の脂肪酸金属塩、ワックス類、シリコーン樹脂類などが挙げられる。本発明においては、上記課題に対する所望の効果を阻害しない範囲で、記録画像の耐油性効果などを示す安定化剤として、4,4’-ブチリデン6-t-ブチル-3-メチルフェノール、2,2’-ジ-t-ブチル-5,5’-ジメチル-4,4’-スルホニルジフェノール、1,1,3-トリス2-メチル-4-ヒドロキシ-5-シクロヘキシルフェニルブタン、1,1,3-トリス2-メチル-4-ヒドロキシ-5-t-ブチルフェニルブタン、4-ベンジルオキシ-4’-2,3-エポキシ-2-メチルプロポキシジフェニルスルホン等を添加することもできる。このほかにベンゾフェノン系やトリアゾール系の紫外線吸収剤、分散剤、消泡剤、酸化防止剤、蛍光染料等を使用することができる。本発明に使用するロイコ染料、顕色剤、増感剤、その他の各種成分の種類及び量は、要求される性能及び記録適性に従って決定され、特に限定されるものではないが、感熱記録層においては、通常ロイコ染料1重量部に対して顕色剤0.5~10重量部、顔料0.5~20重量部、増感剤0.1~10重量部程度、安定化剤0.01~10重量部程度、その他の成分0.01~10重量部が使用され、バインダーは感熱記録層固形分中5~25重量程度が適当である。本発明において、ロイコ染料、顕色剤並びに必要に応じて添加する材料は、ボールミル、アトライター、サンドグライダーなどの粉砕機あるいは適当な乳化装置によって数ミクロン以下の粒子径になるまで微粒化し、バインダー及び目的に応じて各種の添加材料を加えて塗工液とする。この塗工液に用いる溶媒としては水あるいはアルコール等を用いることができ、その固形分は20~40重量程度である。本発明の感熱記録体は、支持体上に感熱記録層を有するが、適宜感熱記録層以外の層を設けてもよい。例えば、支持体と感熱記録層の間に下塗り層、感熱記録層上に保護層、支持体の感熱記録層とは反対面にバックコート層などを設けることができる。この下塗り層は、主としてバインダーと顔料とから成る。下塗り層に用いるバインダーとしては、一般的に使用されている水溶性高分子あるいは疎水性高分子のエマルジョン等が適宜使用可能である。具体例としては、ポリビニルアルコール、ポリビニルアセタール、ヒドロキシエチルセルロース、メチルセルロース、カルボキシメチルセルロース、等のセルロース誘導体、デンプンとその誘導体、ポリアクリル酸ソーダ、ポリビニルピロリドン、アクリル酸アミド/アクリル酸エステル共重合体、アクリル酸アミド/アクリル酸エステル/メタクリル酸共重合体、スチレン/無水マレイン酸共重合体アルカリ塩、イソブチレン/無水マレイン酸共重合体アルカリ塩、ポリアクリルアミド、アルギン酸ソーダ、ゼラチン、カゼイン等の水溶性高分子、ポリ酢酸ビニル、ポリウレタン、スチレン/ブタジエン共重合体、ポリアクリル酸、ポリアクリル酸エステル、塩化ビニル/酢酸ビニル共重合体、ポリブチルメタクリレート、エチレン/酢酸ビニル共重合体、スチレン/ブタジエン/アクリル系共重合体等の疎水性高分子のエマルジョンを用いることができる。これらのバインダーは1種又は2種以上用いてもよい。下塗り層に用いる顔料としては、従来一般的に使用されている公知の顔料、具体例としては炭酸カルシウム、シリカ、酸化亜鉛、酸化チタン、水酸化アルミニウム、水酸化マグネシウム、焼成カオリン、クレー、タルク等の無機顔料などを使用することができる。これらの顔料は1種又は2種以上用いてもよい。下塗り層中の顔料は、全固形分に対して、通常50~95重量、好ましくは70~90重量である。下塗り層の塗液には必要に応じて、分散剤、可塑剤、pH調整剤、消泡剤、保水剤、防腐剤、着色染料、紫外線防止剤等の各種助剤を適宜配合してもよい。保護層としては、通常顔料と樹脂を主成分とし、樹脂としては、例えば、ポリビニルアルコールや澱粉などの水溶性高分子が主成分として用いられる。また、保護層に1カルボキシル基含有樹脂、エピクロロヒドリン系樹脂及びポリアミン系樹脂/ポリアミド系樹脂や2ガラス転移点が50°Cより高く95°C以下であるアクリル系樹脂を含有させることは、耐熱性、耐水性、耐湿熱性の点から好ましい。このカルボキシル基含有樹脂として好ましくはカルボキシ変性ポリビニルアルコールが挙げられ、このエピクロロヒドリン系樹脂として好ましくはポリアミドエピクロロヒドリン樹脂やポリアミンエピクロロヒドリン樹脂などが挙げられ、このポリアミン系樹脂/ポリアミド系樹脂としては、ポリアミン/アミド系樹脂として、ポリアミド尿素系樹脂、ポリアルキレンポリアミン樹脂、ポリアルキレンポリアミド樹脂、ポリアミンポリ尿素系樹脂、変性ポリアミン樹脂、変性ポリアミド樹脂、ポリアルキレンポリアミン尿素ホルマリン樹脂、ポリアルキレンポリアミンポリアミドポリ尿素樹脂などが挙げられる。また、このアクリル系樹脂は、メタアクリル酸及び、メタアクリル酸と共重合可能な単量体成分を含む。メタアクリル酸と共重合可能な成分としては、例えばメタアクリル酸メチル、メタアクリル酸エチル、メタアクリル酸プロピル、メタアクリル酸ブチル、メタアクリル酸イソブチル、メタアクリル酸ペンチル、メタアクリル酸ヘキシル、メタアクリル酸-2-エチルへキシル、メタアクリル酸オクチルなどのアクリル酸アルキル樹脂及びエポキシ樹脂、シリコーン樹脂、スチレン又はその誘導体によって変性された上記アクリル酸アルキル樹脂などの変性アクリル酸アルキル樹脂、メタアクリロニトリル、アクリル酸エステル、ヒドロキシアルキルアクリル酸エステルを例示できる。またこのアクリル系樹脂は、好ましくは非コアシェル型アクリル系樹脂である。本発明において、感熱記録層及び感熱記録層以外の塗工層を塗工する手段は特に限定されるものではなく、周知慣用技術に従って塗布することができる。例えばエアーナイフコーター、ロッドブレードコーター、ベントブレードコーター、ベベルブレードコーター、ロールコーター、カーテンコーターなど各種コーターを備えたオフマシン塗工機やオンマシン塗工機が適宜選択され使用される。感熱記録層ならびに感熱記録層以外の塗工層の塗工量は、要求される性能及び記録適性に従って決定され、特に限定されるものではないが、感熱記録層の一般的な乾燥塗工量は2~12g/m2程度である。また、各層の塗工後にスーパーカレンダー掛けなどの平滑化処理を施すなど、感熱記録体分野における各種公知の技術を必要適宜付加することができる。以下、実施例にて本発明を例証するが本発明を限定することを意図するものではない。なお、各実施例及び比較例中、特にことわらない限り部は重量部、は重量を示す。パルプの濾水度カナダ標準濾水度、以下CSFという。はJISP8121に準じて測定した。支持体の密度は、JISP8118で測定した。支持体の感熱記録面側下塗り層もしくは感熱記録層を塗工する面の平滑度は、JISP8155王研式で測定した。この平滑度秒が高いほど表面は平滑である。[実施例1]支持体パルプ原料としてCSF350mlの広葉樹晒クラフトパルプLBKPを使用し、ステアリン酸モノアミド中京油脂社製:N327、固形分30を対パルプ固形分当たり1.0配合、填料として炭酸カルシウムを支持体の灰分が15となるように配合、サイズ剤としてアルキルケテンダイマーを対パルプ固形分当たり0.15となるように配合した紙料を長網抄紙機で抄造し、ゲートロールコーターでヒドロキシエチル化澱粉7.0及び表面サイズ剤0.08に調整した塗工液溶媒:水を両面で乾燥塗工量が0.5g/m2になるように塗工した。次に、支持体の密度が0.70g/cm3即ち、坪量58g/m2、紙厚83μmになるように、スーパーカレンダーを用いて支持体を処理し、感熱記録面側の平滑度25秒のサンプルを得た。下塗り層上記で得た支持体の片面に、下記配合からなる下塗り層用塗工液を塗工乾燥して、下塗り層の乾燥塗工量が7.0g/m2の感熱記録層塗工用支持体を得た。下塗り層用塗工液U液焼成カオリンエンゲルハード社製:アンシレックス90100部スチレンブタジエン共重合体ラテックス日本ゼオン社製:ST5526、固形分4840部完全ケン化型ポリビニルアルコール水溶液クラレ社製:PVA117、固形分1030部水146部感熱記録層下記配合の顕色剤分散液A液、ロイコ染料分散液B液及び増感剤分散液C液を、それぞれ別々にサンドグラインダーで平均粒子径0.5ミクロンになるまで湿式磨砕を行なった。A液顕色剤分散液ジフェニルスルホン架橋型化合物日本曹達社製:D906.0部完全ケン化型ポリビニルアルコール水溶液クラレ社製:PVA117、固形分1018.8部水11.2部B液ロイコ染料分散液3-ジブチルアミノ-6-メチル-7-アニリノフルオラン山本化成社製:ODB-22.0部完全ケン化型ポリビニルアルコール水溶液クラレ社製:PVA117、固形分104.6部水2.6部C液増感剤分散液ジフェニルスルホン6.0部完全ケン化型ポリビニルアルコール水溶液クラレ社製:PVA117、固形分1018.8部水11.2部次に下記の割合で分散液を混合して感熱記録層用塗工液を調製した。感熱記録層用塗工液A液顕色剤分散液36.0部B液ロイコ染料分散液9.2部C液増感剤分散液36.0部カオリンクレー50分散液12.0部この感熱記録層用塗工液を、上記で得た感熱記録層塗工用支持体の下塗り層上に乾燥塗工量が3.0g/m2となるように塗工乾燥した。このシートをスーパーカレンダーを用いて線圧100kN/mの条件で処理して、感熱記録体を得た。[実施例2]実施例1と同様にして得た支持体を、坪量が58g/m2、密度が0.85g/cm3になるように、スーパーカレンダーを用いて処理した。この感熱記録面側の平滑度は64秒であった。このほかは実施例1と同様にして感熱記録体を得た。[実施例3]ステアリン酸モノアミドの代わりにステアリン酸ジアミド固形分30を対パルプ固形分当たり1.0配合して、実施例1と同様にして支持体を得た。密度が0.70g/cm3即ち、坪量58g/m2、紙厚83μmになるように、スーパーカレンダーを用いてこの支持体を処理した。この感熱記録面側の平滑度が20秒であった。このほかは実施例1と同様にして感熱記録体を得た。[比較例1]ステアリン酸モノアミドを配合しなかった以外は、実施例1と同様にして支持体を得た。この支持体を、坪量が58g/m2、密度が1.00g/cm3になるように、スーパーカレンダーを用いて処理した。この感熱記録面側の平滑度は110秒であった。このほかは実施例1と同様にして感熱記録体を得た。[比較例2]実施例1と同様にして得た支持体を、坪量が58g/m2、密度が1.00g/cm3になるように、スーパーカレンダーを用いて処理した。この感熱記録面側の平滑度は95秒であった。このほかは実施例1と同様にして感熱記録体を得た。[比較例3]顕色剤ジフェニルスルホン架橋型化合物を下式で表される化合物エーピーアイコーポレーション社製:SU727に代えて、このほかは実施例1と同様にして感熱記録体を得た。[比較例4]ステアリン酸モノアミドの代わりにオレイン酸ジアミド固形分30を対パルプ固形分当たり1.0配合して、実施例1と同様にして支持体を得た。支持体の坪量が58g/m2、密度が0.70g/cm3になるように、スーパーカレンダーを用いてこの支持体を処理した。この感熱記録面側の平滑度は23秒であった。このほかは実施例1と同様にして感熱記録体を得た。[比較例5]ステアリン酸モノアミドの代わりに多価アルコールと飽和脂肪酸のエステル体花王社製:KB115、固形分30を対パルプ固形分当たり1.0配合して、実施例1と同様にして支持体を得た。坪量が58g/m2、密度が0.70g/cm3になるように、スーパーカレンダーを用いてこの支持体を処理した。この感熱記録面側の平滑度は25秒であった。このほかは実施例1と同様にして感熱記録体を得た。[実施例4]下塗り層を設けない以外は実施例1と同様にして感熱記録体を得た。[実施例5]下塗り層を設けない以外は実施例3と同様にして感熱記録体を得た。以上のようにして得た感熱記録体について以下の評価を行った。[印字濃度]作製した感熱記録体の感熱記録面に、大倉電機社製のTH-PMDを使用して階調パターンの印字を行ない、印加エネルギー0.35mJ/dotでの印字濃度をマクベス濃度計RD-914、アンバーフィルター使用で測定した。[画質]作製した感熱記録体の感熱記録面に、大倉電機社製のTH-PMDを使用して、印加エネルギーを順次0.120mJ/dotから0.240mJ/dotまで、0.015mJ/dotごとに上げて、階調パターンの印字を行ない、この範囲の印字部の精細性を目視で評価した。これらの画質の違いは、印加エネルギーが比較的低い範囲、特に0.120~0.225mJ/dotの範囲で顕著であった。◎:上記印字エネルギー範囲で、印字ムラなく印字できている○:上記印字エネルギー範囲で、印字ムラが僅かに見られる△:上記印字エネルギー範囲で、印字ムラが見られ。白抜け印字されない部分も僅かに見られる×:上記印字エネルギー範囲で、印字部の白抜けがかなり見られる表面強度作製した感熱記録体の感熱記録面に、ローランド製オフセット枚葉印刷機2色にてオフセット枚葉用インキ東洋インキ製ハイユニティーMを用いて印刷した後に、表面強度耐ピッキング性を藍単色ベタ部表面の毛羽立ち、紙剥け状態を目視で観察して評価した。◎:全く毛羽立ちや紙剥けが見られない○:毛羽立ちや紙剥けがほとんどない△:毛羽立ちや紙剥けが僅かに見られる×:毛羽立ちや紙剥けが多く見られる耐水性作製した感熱記録体の感熱記録面に、大倉電機社製のTH-PMDを使用して、印加エネルギー0.41mJ/dotでベタ印字した。23°C、50Rhの環境下で24時間水浸漬処理した後、印字部の記録濃度をマクベス濃度計RD-914、アンバーフィルター使用で測定し、処理前後の値から残存率を算出し、耐水性を評価した。残存率=処理後の記録濃度/処理前の記録濃度×100耐可塑剤性作製した感熱記録体の感熱記録面に、大倉電機社製のTH-PMDを使用して、印加エネルギー0.41mJ/dotでベタ印字した。紙管に塩化ビニルラップ三井東圧社製、ハイラップKMAを1重に巻き付け、その上に印字部が外面となるように前記感熱記録体を置き、更にその上に前記塩化ビニルラップを3重に巻き付けて固定した。40°C、50RHの環境下で5時間処理した後、印字部の記録濃度をマクベス濃度計RD-914、アンバーフィルター使用で測定し、処理前後の値から残存率を算出した。残存率=処理後の記録濃度/処理前の記録濃度×100印刷裏抜けバーコード読取性作製した感熱記録体の感熱記録面と反対の面に、RI印刷機を用いてオフセット輪転印刷用インキ墨を印刷し乾燥させた後、感熱記録面にゼブラ社製ラベルプリンタ140XiIIIにてバーコード印字CODE39した後、印字されたバーコードをバーコードリーダー日本システックス社製、QuickCheckPC600にて評価した。評価はANSIグレードCEN法、測定回数10回の平均にて行った。印刷裏抜けとは、低密度化剤を含有する支持体に印刷した際に、反対面へインキが浸透しやすくなり、印字された感熱記録面が読み取りにくくなる問題をいう。評価値が1.5以上であれば、バーコード読取性において実用上問題ないレベルであり、一方、評価値が1.5未満であると、実用上問題が発生する。評価結果を下表に示す。低密度化剤として飽和脂肪酸アミドステアリン酸アミドを用いて、感熱記録層に顕色剤として本願発明のジフェニルスルホン架橋型化合物を用いると実施例1、3、他の顕色剤を用いた場合比較例3に比べて、発色感度印字濃度、耐水性、耐可塑剤性が優れていることが分かる。"